(57)【要約】【課題】ゼオライト分離膜による分離において、実用上十分に高い分離性能と処理量を両立するばかりでなく、長期間安定して分離性能を保持することができるゼオライト膜を提供することを課題とする。【解決手段】ＣＨＡ型ゼオライト粒子のＳｉ／Ａｌ（モル比）が９．５〜１００．５であり、ゼオライト膜表面にＸ線を照射して得たＸ線回折パターンにおいて、２θ＝１８°付近のピーク強度が２θ＝２１°付近のピーク強度の０．５倍未満、および／または、２θ＝１０°付近のピーク強度が２θ＝２１°付近のピーク強度の４倍未満である。Ｓｉ元素源、Ａｌ元素源、アルカリ源および有機テンプレートを含む水性反応混合物を用いて、水熱合成により、ＣＨＡ型結晶構造を有するゼオライト膜を多孔質支持体の中間層上に形成するに当たり、Ｓｉ元素源およびＡｌ元素源として脱アルミニウム処理してないＦＡＵ型ゼオライトを用いる。 【選択図】  なし
2016006564.tif 000002
【特許請求の範囲】
【請求項１】
中間層を有する多孔質支持体の中間層上に製膜されたＣＨＡ型結晶構造を有するゼオライト膜であって、ＣＨＡ型ゼオライト粒子のＳｉ／Ａｌ（モル比）が９．５〜１００．５であり、ゼオライト膜表面にＸ線を照射して得たＸ線回折パターンにおいて、２θ＝１８°付近のピーク強度が２θ＝２１°付近のピーク強度の０．５倍未満、および／または、２θ＝１０°付近のピーク強度が２θ＝２１°付近のピーク強度の４倍未満であることを特徴とするゼオライト膜を製造する方法において、
Ｓｉ元素源、Ａｌ元素源、アルカリ源および有機テンプレートを含む水性反応混合物を用いて、水熱合成により、ＣＨＡ型結晶構造を有するゼオライト膜を多孔質支持体の中間層上に形成するに当たり、Ｓｉ元素源およびＡｌ元素源として脱アルミニウム処理してないＦＡＵ型ゼオライトを用いることを特徴とするゼオライト膜の製造方法。
【請求項２】
前記水熱合成において種結晶を用い、当該種結晶は、Ｓｉ元素源、Ａｌ元素源、アルカリ源および有機テンプレートを含む水性反応混合物を用いる水熱合成においてＳｉ元素源およびＡｌ元素源としてＦＡＵ型ゼオライトを用いて調製されることを特徴とする請求項１に記載のゼオライト膜の製造方法。
【請求項３】
ＣＨＡ型結晶の粒子径が１００ｎｍ〜１μｍであることを特徴とする請求項２に記載のゼオライト膜の製造方法。
【請求項４】
請求項１〜３のいずれかに記載の製造方法で得られ
たゼオライト膜に、分離すべき化合物を含む液体または気体の混合物を接触させて、該混合物から高透過性の物質を透過させて該化合物を分離することを特徴とする分離方法。
【請求項５】
分離すべき化合物を含む混合物が、含水率１０重量％以上の２−プロパノールと水の混合物であり、温度７５℃、膜前後の圧力差１気圧の条件で分離を行った場合、透過流束が１０ｋｇ／（ｍ２ｈ）以上、透過液の水濃度が９９重量％以上であることを特徴とする請求項４に記載の分離方法。
【請求項６】
分離すべき化合物を含む混合物が、含水率３０重量％以上の酢酸と水の混合物であり、温度７５℃、膜前後の圧力差１気圧の条件で分離を行った場合、透過流束が１０ｋｇ／（ｍ２ｈ）以上、透過液の水濃度が９９重量％以上であることを特徴とする請求項４に記載の分離方法。
【請求項７】
分離すべき化合物を含む混合物が、二酸化炭素の割合が５０重量％以上である二酸化炭素と、メタン、アンモニアまたは六フッ化硫黄との混合気体であり、温度４０℃、膜前後の圧力差３気圧の条件で分離を行った場合、二酸化炭素の透過係数が１×１０−６ｍｏｌ／（ｍ２ｓＰａ）以上であることを特徴とする請求項４に記載の分離方法。
【請求項８】
分離すべき化合物を含む混合物が、二酸化炭素の割合が５０重量％以上である二酸化炭素と、メタン、アンモニアまたは六フッ化硫黄との混合気体であり、温度１００〜１２０℃、膜前後の圧力差３気圧の条件で分離を行った場合、二酸化炭素の透過係数が１×１０−７ｍｏｌ／（ｍ２ｓＰａ）以上であることを特徴とする請求項４に記載の分離方法。
【発明の詳細な説明】
【技術分野】
【０００１】
本発明は、ゼオライト膜、その製造方法およびこれを用いた分離方法に関するものである。本発明によるゼオライト膜は、目的の化合物を高い分離性能と処理量で分離回収することができ、とりわけ、水を含有する有機酸その他の有機化合物からの脱水に好適に使用できる。
【背景技術】
【０００２】
ゼオライトは規則的に配列したミクロ孔を有し、一般に耐熱性が高く化学的にも安定なものが数多く得られることから様々な分野で利用されている。ゼオライトは、Ｓｉの一部がＡｌに置換したアルミノシリケートであり、酸素８員環から１４員環までの分子オーダー（０．３〜１ｎｍ程度）の細孔を有し、立体選択的な吸着作用を持つことから例えば、液体分離、蒸気分離、気体分離、メンブレンリアクター、固体酸触媒、分離吸着剤、イオン交換剤等の分野で幅広く用いられている。近年、有機化合物を含む混合物から同化合物を分離回収するのに、多くの熱エネルギーを要する蒸留法に代って、ゼオライト膜を用いた膜分離法が提案され、すでに実用化された例もある。【０００３】
ゼオライトを製造するには、通常、水熱合成法、すなわち、大量の水とアルミニウム源、シリカ源、アルカリ金属、アミン類などの有機テンプレートを、目的の生成物ゼオライト組成になるように調合し、オートクレーブ等の圧力容器に調合物を封じ込めて、多孔質支持体を共存させて加熱することにより、支持体上にゼオライト膜を合成する。支持体はアルミナやムライト、多孔質金属やバイコールガラスなどで構成され、場合によってはこれに種結晶を付着させる。【０００４】
例えば、特許文献１には、Ｓｉ元素源、Ａｌ元素源、カリウムを含むアルカリ源および有機テンプレートとして１−アダマンタンアミン誘導体を含む水性反応混合物を用いて、水熱合成により、ＣＨＡ型結晶構造を有するゼオライト膜を多孔質支持体上に形成する方法が記載されている。【０００５】
しかし、この方法で得られたＣＨＡ型結晶構造を有するゼオライト膜を分離膜として用いて、例えば、水／酢酸の混合物、または水／２−プロパノールの混合物からそれぞれ酢酸または２−プロパノールを分離回収しようとすると、透過流束（単位時間、単位面積当たりの透過物質の質量）が低くて処理量が少ないため、分離作業に長時間を要するという問題がある。
【先行技術文献】
【特許文献】
【０００６】
【特許文献１】特開２０１１−１２１８５４号公報
【発明の概要】
【発明が解決しようとする課題】
【０００７】
本発明は、上述した先行技術の問題点に鑑み、ゼオライト分離膜による分離において、実用上十分に高い分離性能と処理量を両立させることができるばかりでなく、長期間安定して分離性能を保持することができるゼオライト膜を提供することを課題とする。【０００８】
本発明はまた、このような高性能のゼオライト膜を形成することができるゼオライト膜の製造方法、および、該ゼオライト膜を用いて、目的の化合物を高い分離性能と処理量で分離回収することができる分離方法を提供することを課題とする。
【課題を解決するための手段】
【０００９】
本発明は、上記課題を解決すべく、下記のゼオライト膜の製造方法およびこれを用いた分離方法を提供する。
（１）  中間層を有する多孔質支持体の中間層上に製膜されたＣＨＡ型結晶構造を有するゼオライト膜であって、ＣＨＡ型ゼオライト粒子のＳｉ／Ａｌ（モル比）が９．５〜１００．５であり、ゼオライト膜表面にＸ線を照射して得たＸ線回折パターンにおいて、２θ＝１８°付近のピーク強度が２θ＝２１°付近のピーク強度の０．５倍未満、および／または、２θ＝１０°付近のピーク強度が２θ＝２１°付近のピーク強度の４倍未満であることを特徴とするゼオライト膜を製造する方法において、
Ｓｉ元素源、Ａｌ元素源、アルカリ源および有機テンプレートを含む水性反応混合物を用いて、水熱合成により、ＣＨＡ型結晶構造を有するゼオライト膜を多孔質支持体の中間層上に形成するに当たり、Ｓｉ元素源およびＡｌ元素源として脱アルミニウム処理してないＦＡＵ型ゼオライトを用いることを特徴とするゼオライト膜の製造方法。
（２）  前記水熱合成において種結晶を用い、当該種結晶は、Ｓｉ元素源、Ａｌ元素源、アルカリ源および有機テンプレートを含む水性反応混合物を用いる水熱合成においてＳｉ元素源およびＡｌ元素源としてＦＡＵ型ゼオライトを用いて調製されることを特徴とする前記（１）に記載のゼオライト膜の製造方法。
（３）  ＣＨＡ型結晶の粒子径が１００ｎｍ〜１μｍであることを特徴とする前記（２）に記載のゼオライト膜の製造方法。
（４）  前記（１）〜（３）のいずれかに記載の製造方法で得られたゼオライト膜に、分離すべき化合物を含む液体または気体の混合物を接触させて、該混合物から高透過性の物質を透過させて該化合物を分離することを特徴とする分離方法。
（５）  分離すべき化合物を含む混合物が、含水率１０重量％以上の２−プロパノールと水の混合物であり、温度７５℃、膜前後の圧力差１気圧の条件で分離を行った場合、透過流束が１０ｋｇ／（ｍ２ｈ）以上、透過液の水濃度が９９重量％以上であることを特徴とする前記（４）に記載の分離方法。
（６）  分離すべき化合物を含む混合物が、含水率３０重量％以上の酢酸と水の混合物であり、温度７５℃、膜前後の圧力差１気圧の条件で分離を行った場合、透過流束が１０ｋｇ／（ｍ２ｈ）以上、透過液の水濃度が９９重量％以上であることを特徴とする前記（４）に記載の分離方法。
（７）  分離すべき化合物を含む混合物が、二酸化炭素の割合が５０重量％以上である二酸化炭素と、メタン、アンモニアまたは六フッ化硫黄との混合気体であり、温度４０℃、膜前後の圧力差３気圧の条件で分離を行った場合、二酸化炭素の透過係数が１×１０−６ｍｏｌ／（ｍ２ｓＰａ）以上であることを特徴とする前記（４）に記載の分離方法。
（８）  分離すべき化合物を含む混合物が、二酸化炭素の割合が５０重量％以上である二酸化炭素と、メタン、アンモニアまたは六フッ化硫黄との混合気体であり、温度１００〜１２０℃、膜前後の圧力差３気圧の条件で分離を行った場合、二酸化炭素の透過係数が１×１０−７ｍｏｌ／（ｍ２ｓＰａ）以上であることを特徴とする前記（４）に記載の分離方法。【００１０】
本発明におけるＣＨＡ型結晶構造を有するゼオライト膜とは、Ｉｎｔｅｒｎａｔｉｏｎａｌ  Ｚｅｏｌｉｔｅ  Ａｓｓｏｃｉａｔｉｏｎ（ＩＺＡ）が定めるゼオライトの構造を規定するコードでチャバサイト（ＣＨＡ）型構造のものを示し、天然に産出するチャバサイトと同等の結晶構造を有するゼオライトである。【００１１】
本発明において、耐酸性を有するとは一般的な無機酸や酢酸などの有機酸水溶液で５日間浸漬処理しても、その構造に変化がなく、かつ骨格内の脱Ａｌが起こりにくく、そのＳｉ／Ａｌ化学組成が処理前後でほぼ変わらないことを意味する。
【発明の効果】
【００１２】
本発明は上述のように構成され、平均細孔径が比較的小さい中間層の上にゼオライト膜が形成されるために、ピンホールの形成を抑制しつつ緻密でより薄いゼオライト膜が得られる。また、ゼオライト薄膜が接触しない支持体は中間層よりも平均細孔径が大きいため、支持体において高いガス透過流束を得ることができる。このため、実用上十分に高い分離性能と処理量を両立させることができるばかりでなく、長期間安定に分離性能を保持できる。とりわけ、本発明によるゼオライト膜は耐酸性に優れており、本発明によるゼオライト膜を用いることによって、水と酢酸のような有機酸との混合物から目的とする有機酸を高い透過流束で分離回収することができる。
【図面の簡単な説明】
【００１３】
【図１】実施例１で得られたゼオライト膜の電子顕微鏡像であり、（ａ）は膜の表面、（ｂ）は膜の断面をそれぞれ示す。
【図２】実施例１で得られたゼオライト膜のＸ線回折パターンである。
【図３】第２９回ゼオライト研究発表会、予稿集、第７３頁に掲載された、Ａｌ含有量の小さいＣＨＡ型構造を有するゼオライト膜の表面の電子顕微鏡像（図１と同倍率）である。
【発明を実施するための形態】
【００１４】
以下、本発明の詳細を説明する。
［中間層を有する多孔質支持体］
本発明における多孔質支持体は、ゼオライト膜を形成すべき表面に中間層を有する。多孔質支持体は、中間層の上にゼオライトを薄膜として結晶化できるものであれば良く、アルミナ、シリカ、ムライト、ジルコニア、チタニア、ステンレススチールやアルミニウムを代表とする金属あるいは各種合金製の多孔質支持体、陽極酸化膜多孔質支持体などである。多孔質支持体上にゼオライト膜を形成したものを分子ふるい等として利用する場合、（ａ）ゼオライト膜を強固に担持することができ、（ｂ）圧損ができるだけ小さく、かつ（ｃ）多孔質支持体が十分な自己支持性（機械的強度）を有するという条件を満たすように、多孔質支持体の平均細孔径等を設定するのが好ましい。具体的には、多孔質支持体の平均細孔径は１０〜５０μｍであるのが好ましい。中間層を含む多孔質支持体の肉厚は１〜３ｍｍであるのが好ましい。中間層の平均細孔径は０．１〜１μｍであるのが好ましい。１μｍより大きい場合は緻密なゼオライト層を形成することが難しい。また、０．１μｍより小さい場合は、中間層の物質透過抵抗が大きいため適さない。中間層の厚さは１〜５０μｍであるのが好ましく、１〜１０μｍであるのがより好ましい。また、多孔質支持体の気孔率は２０〜５０％であるのが好ましく、３５〜４０％であるのがより好ましい。
【００１５】
多孔質支持体の形状は特に限定されず、管状、平板状、ハニカム状、中空糸状、ペレット状等、種々の形状のものを使用できる。例えば管状の場合、多孔質支持体の大きさは特に限定されないが、実用的には長さ２〜２００ｃｍ程度、内径０．５〜２ｃｍ、厚さ０．５〜４ｍｍ程度である。
【００１６】
多孔質支持体は、水洗い、超音波洗浄などの方法で表面処理することが好ましい。例えば、水による１〜１０分の超音波洗浄により、支持体表面の洗浄を行えば良い。表面平滑性を改善するために、紙やすりやグラインダーなどにより、その表面を研磨しても良い。
［ゼオライト膜の合成］
本発明による方法では、前述した多孔質支持体の中間層の上に、Ｓｉ元素源、Ａｌ元素源、アルカリ源および有機テンプレートを含む水性反応混合物を用いて、水熱合成により、ＣＨＡ型結晶構造を有するゼオライト膜を形成する。
【００１７】
水熱合成に際して、支持体の中間層の上におけるゼオライトの結晶化を促進するために、合成系に種結晶を加えることが好ましい。種結晶を加える方法としては、水性反応混合物中に種結晶を加える方法や、支持体の中間層の上に種結晶を付着させておく方法などを用いることができる。支持体の中間層の上に予め種結晶を付着させておくことで緻密で分離性能良好なゼオライト膜が生成しやすくなる。
水熱合成において使用する種結晶としては、Ｓｉ元素源およびＡｌ元素源として脱アルミニウム処理してないＦＡＵ型ゼオライトを用いて水熱合成により調製したＣＨＡ結晶を用いることが好ましい。
種結晶の粒子径は小さい方が望ましく、必要に応じて粉砕して用いても良い。支持体の中間層の上に種結晶を付着させるには、例えば、種結晶を水などの溶媒に分散させてその分散液に支持体を浸けて種結晶を付着させるディップ法や、種結晶を水などの溶媒と混合してスラリー状にしたものを支持体表面上に塗り込む方法などを用いることができる。種結晶の大きさは、好ましくは１００ｎｍ〜１μｍ、より好ましくは１００〜８００ｎｍである。種結晶が１μｍより大きい場合、支持体中間層の細孔径との兼ね合いにより、緻密なゼオライト層を形成できない。なお、種結晶の粒子径は大塚電子株式会社製の粒子径測定器（商品名、ＦＰＡＲ−１０００）を用いて測定することができる。
【００１８】
水熱合成には、オートクレーブのような圧力容器を使えばよい。圧力容器内の多孔質支持体の配置は、垂直では重力の影響による水熱合成液の濃度の偏りが生じる虞があるので、圧力容器に対して水平が好ましい。
【００１９】
本発明方法においては、Ｓｉ元素源およびＡｌ元素源として脱アルミニウムしてないＦＡＵ型ゼオライトを用いる。該ＦＡＵ型ゼオライトを用いることで短時間合成が可能である。本発明では５時間で合成に成功している。特開２０１１−１２１８５４では、Ｓｉ元素源およびＡｌ元素源としてコロイダルシリカ及び水酸化アルミニウムを用いており、合成に４８時間かかっている。特開２０１３−１２６６４９では、脱ＡｌしたＦＡＵゼオライトを用いているが、これは硫酸処理し酸除去といった工程が必要で工業的ではない。脱アルミニウムしてないＦＡＵ型ゼオライトが水熱合成反応中にＣＨＡ型ゼオライトに変換されるので、Ｓｉ／Ａｌ（モル比）比が９．５〜１００．５という高シリカＣＨＡ型ゼオライト膜が形成できる。
水熱処理により、多孔質支持体の表面において、ＦＡＵ型ゼオライト粉末は一旦、分解した後、種結晶を起点として、種結晶と同じ結晶構造（すなわち、ＣＨＡ構造）を有するゼオライトの核を形成する。あるいは、ＦＡＵ型ゼオライトが分解した後、有機テンプレートの作用によって、ＣＨＡ構造を有するゼオライトの核を形成する。形成された核から、生成ゼオライトの結晶が成長する。ＦＡＵとＣＨＡの構造ユニットが同じであるため、ＦＡＵの構造の一部がそのままＣＨＡの結晶化に寄与する。そのため、結晶構造内に欠陥が生じにくい。
さらに、本発明では、脱アルミニウム処理を行っていないＦＡＵ型ゼオライトを用いているため、ＦＡＵの結晶性が高く、よりＦＡＵの構造を活かしたＣＨＡ膜の合成が可能となる。
【００２０】
形成された核の一部は、多孔質支持体の表面で成長し、多孔質支持体の表面を覆うゼオライト膜を形成する。この時、核が大量に生成するため、膜表面でＣＨＡ結晶が微粒子サイズで留まるため、緻密かつ透過性に優れたＣＨＡ膜が生成される。また、微粒子により構成されるため、結晶間の粒界すなわちクラックが生じにくい。
【００２１】
ＦＡＵ型ゼオライトは市販品、例えば、ＨＳＺ−３５０ＨＵＡ（ＵＳＹ＝Ｕｌｔｒａ  Ｓｔａｂｌｅ  Ｙ、Ｓｉ／Ａｌ（モル比）＝１０、Ｎａ２Ｏ／Ａｌ２Ｏ３＝０．００７、東ソー社製）やＨＳＺ−３６０ＨＵＡ（ＵＳＹ＝Ｕｌｔｒａ  Ｓｔａｂｌｅ  Ｙ、Ｓｉ／Ａｌ（モル比）＝１４、Ｎａ２Ｏ／Ａｌ２Ｏ３＝０．００６、東ソー社製）、ＦＡＵ型ゼオライトは１種用いても良いし、２種以上を組み合わせて用いてもよい。
【００２２】
本発明方法においては、有機テンプレートとしてＮ，Ｎ，Ｎ−トリメチル−１−アダマンタンアンモニウムヒドロキシドを用いることが好ましい。Ｎ，Ｎ，Ｎ−トリメチル−１−アダマンタンアンモニウムヒドロキシドを用いることで、短時間で合成が可能である。本発明でも５時間で合成が可能であった。特開２０１３−１２６６４９ではベンジルトリメチルアンモニウムを用いているが、合成時間が７日で工業的に不向きである。
【００２３】
本発明方法においては、水熱合成時間および温度等の合成条件は常法のものであってよいが、１００℃〜２００℃、好ましくは１２０℃〜１５０℃、５時間〜１５日、好ましくは３日〜７日である。また、水熱合成終了後は圧力容器から膜を取り出し、膜表面の余分なゲル状物質を取り除く水洗、室温〜１５０℃の空気中での乾燥、および、膜層内に存在する有機テンプレートを取り除くための焼成を行う。焼成条件は、４００℃以上で３時間〜１００時間、好ましくは、５００〜６００℃で１０時間であり、昇温および降温を０．１〜１℃／分で行って、熱膨張によるゼオライト膜のクラックの発生を防ぐ。
［ゼオライト膜］
本発明の製造方法により、中間層を有する多孔質支持体の中間層上に製膜されたＣＨＡ型結晶構造を有するゼオライト膜は、ＣＨＡ型ゼオライト粒子のＳｉ／Ａｌ（モル比）が９．５〜１００．５、好ましくは１０〜１００、より好ましくは２０〜８０であり、ゼオライト膜表面にＸ線を照射して得たＸ線回折パターンにおいて、２θ＝１８°付近のピーク強度が２θ＝２１°付近のピーク強度の０．５倍未満、好ましくは０．４未満、より好ましくは０．３５未満、最も好ましくは０．２５未満であり、２θ＝１０°付近のピーク強度が２θ＝２１°付近のピーク強度の４倍未満、好ましくは３未満、より好ましくは２．５未満、最も好ましくは０．２未満あるものである。（２θ＝１８°付近のピーク強度）／（２θ＝２１°付近のピーク強度）の下限は限定されないが、通常は０．１である。（２θ＝１０°付近のピーク強度）／（２θ＝２１°付近のピーク強度）の下限も限定されないが、通常は１である。
本明細書および特許請求の範囲を通して、２θ＝１８°付近のピークとは基材に由来しないピークのうち１８°±０．６°の範囲に存在するピークのうち最大のものを指すこととし、２θ＝２１°付近のピークとは基材に由来しないピークのうち２１°±０．６°の範囲に存在するピークで最大のものを指すこととし、２θ＝１０°付近のピークとは基材に由来しないピークのうち１０°±０．６°の範囲に存在するピークのうち最大のものを指すこととする。
【００２４】
Ｓｉ／Ａｌ（モル比）が上記の範囲にあるときゼオライト膜が緻密に生成し更に生成したゼオライトが強い親水性を示し、有機物を含有する混合物中から親水性の化合物、特に水を選択的に透過することができる。また耐酸性に強く脱Ａｌしにくいゼオライト膜が得られる。
【００２５】
Ｓｉ／Ａｌ（モル比）は、走査型電子顕微鏡−エネルギー分散型Ｘ線分光法（ＳＥＭ−ＥＤＸ）により得られた数値である。
【００２６】
ゼオライト膜の厚さは好ましくは１〜１０μｍ、より好ましくは１〜４μｍである。
【００２７】
本発明において、ＣＨＡ型ゼオライト粒子の大きさは１０ｎｍ〜１μｍのナノ粒子であることが好ましく、より好ましくは１０〜１００ｎｍのナノ粒子である。１μｍより大きい場合は、ゼオライト結晶間に粒界が生じ、緻密な膜とならない。
【００２８】
なお、ＣＨＡ型ゼオライトとは、Ｉｎｔｅｒｎａｔｉｏｎａｌ Ｚｅｏｌｉｔｅ Ａｓｓｏｃｉａｔｉｏｎ（ＩＺＡ）が定めるゼオライトの構造を規定するコードでＣＨＡ構造のものであり、天然に産出するチャバサイトと同等の結晶構造を有するゼオライトである。ＣＨＡ型ゼオライトは３．８×３．８Åの径を有する酸素８員環からなる３次元細孔を有することを特徴とする構造をとり、その構造はＸ線回折データにより特徴付けられる。
［分離方法］
本発明の分離方法において、本発明によるゼオライト膜を用いて、常法に従って分離操作を行うことができる。パーベーパレーション法（浸透気化法）、ベーパーパーミエーション法（蒸気透過法）と呼ばれる分離・濃縮方法が、本発明によるゼオライト膜を用いて好適に実施できる。例えば、水と有機化合物の混合物の場合、通常水がゼオライト膜に対する透過性が高いので、混合物から水が分離され、有機化合物は元の混合物中で濃縮される。
【００２９】
本発明による分離方法は、酢酸に代表されるカルボン酸を含む水溶液からのカルボン酸の分離、２−プロパノールのようなアルコール類を含む水溶液からのアルコール類の分離、酢酸エステルなどのエステル類を含む水溶液からのエステル類の分離、さらには二酸化炭素と窒素、メタン、アンモニアまたは六フッ化硫黄との混合気体からの二酸化炭素の分離などに好適に適用される。
【００３０】
具体的には、含水率１０重量％以上の２−プロパノールと水の混合物を、本発明方法によって、温度７５℃、膜前後の圧力差１気圧の条件で分離処理する場合、透過流束１０ｋｇ／（ｍ２ｈ）以上、透過液の水濃度９９重量％以上で水を透過させ、２−プロパノールを分離回収することができる。
【００３１】
また、含水率３０重量％以上の酢酸と水の混合物を、温度７５℃、膜前後の圧力差１気圧の条件で分離処理する場合、透過流束１０ｋｇ／（ｍ２ｈ）以上、透過液の水濃度９９重量％以上で水を透過させ、酢酸を分離回収することができる。
【００３２】
さらに、二酸化炭素の割合が５０重量％以上である二酸化炭素とメタン、アンモニアまたは六フッ化硫黄との混合気体の混合気体を、温度４０℃、膜前後の圧力差３気圧の条件で分離処理する場合、二酸化炭素を透過係数１×１０−６ｍｏｌ／（ｍ２ｓＰａ）以上、好ましくは２．５×１０−６ｍｏｌ／（ｍ２ｓＰａ）以上で透過させ、二酸化炭素を分離することができる。本発明の高シリカＣＨＡ膜は、分子篩効果によって物質を分離することが可能である。ＣＨＡ膜の細孔径は０．３８ｎｍであり、二酸化炭素はそれよりも小さいため透過できるが、メタン、アンモニウム、六フッ化硫黄はそれ以上の大きさであるため分子篩効果により透過できない。
【００３３】
また、二酸化炭素の割合が５０重量％以上である二酸化炭素と、メタン、アンモニアまたは六フッ化硫黄との混合気体を、温度１００〜１２０℃、膜前後の圧力差３気圧の条件で分離を行った場合、二酸化炭素の透過係数１×１０−７ｍｏｌ／（ｍ２ｓＰａ）以上で透過させ、二酸化炭素を分離することができる。
【００３４】
次に、本発明を実施例に基づいて具体的に説明するが、本発明の範囲は、以下の実施例により何ら制約されるものではない。
［実施例１］
＜ＣＨＡ型ゼオライト膜の形成＞
下記の製造例１において、ＣＨＡ型ゼオライトを無機多孔質支持体の中間層の上に直接水熱合成することでＣＨＡ型ゼオライト膜を形成した。
製造例１
表面に中間層（厚み約５０μｍ、平均細孔径０．８μｍ）を有する円柱状のアルミナ支持体（日立造船社製、直径１６ｍｍ、長さ６０ｍｍ、平均細孔径１０μｍ）を用意し、その中間層の表面に種結晶としてＣＨＡ型ゼオライトを２５ｇ／ｍ２付着させた。中間層の平均細孔径の測定は、ＪＩＳ Ｋ ３８３２に準拠して行った。
【００３５】
種結晶は、ＦＡＵ型ゼオライトを原料とし、Ｎ，Ｎ，Ｎ−トリメチル−１−アダマンタンアンモニウムヒドロキシド（ＴＭＡｄａＯＨ）を有機テンプレートとして、下記の方法で予め調製したものである。
【００３６】
まず５０ｍｌビーカーにＴＭＡｄａＯＨ水溶液（ＳＡＣＨＥＭ社製、２５重量％）を８．０９ｇ入れ、水酸化ナトリウムを０．３８ｇ加え、全体を５分間攪拌した。その後、ＦＡＵ型ゼオライトとして、ＨＳＺ−３６０とＨＳＺ−３９０（東ソー社製）をそれぞれ２．１ｇと０．９ｇ加え、１５分間攪拌を行った。こうして得られた混合液中の各物質のモル組成はＴＭＡｄａＯＨ／ＳｉＯ２＝０．２、ＮａＯＨ／ＳｉＯ２＝０．２、Ｈ２Ｏ／ＳｉＯ２＝７、Ｓｉ／Ａｌ＝１０であった。
【００３７】
次いで、この混合液をオートクレーブのテフロン（登録商標）製の内筒内に仕込んだ後、オートクレーブを密封し、１６０℃で４０時間水熱合成を行った。その後、オートクレーブを冷却し、テフロン内筒内のゲルをイオン交換水で洗浄し遠心分離し、上澄み液が中性になったら、これに水を加えた。こうして５重量％の種結晶分散液を調製した。この時、ＣＨＡ種結晶の粒子径は３００〜５００ｎｍであった。
【００３８】
この種結晶分散液に、支持体を３０分間浸漬し、その後、支持体を液から取り出し、４０℃で一晩乾燥させた。こうして、支持体に種結晶を付着させた。
【００３９】
次いで、ゼオライト膜を製膜するための二次成長溶液を下記の方法で調製した。
【００４０】
１００ｍｌビーカーにＴＭＡｄａＯＨを１．０４ｇ入れ、ここへイオン交換水を２８．１ｇ加えた。さらにＮａＯＨを０．１３ｇ加え、全体を５分間攪拌した。その後、この混合液にＦＡＵ型ゼオライトＨＳＺ−３６０とＨＳＺ−３９０をそれぞれ０．６４ｇと０．３２ｇ加え、３時間攪拌を行った。こうして二次成長溶液を調製した。二次成長溶液中の各物質のモル組成は、ＴＭＡｄａＯＨ／ＳｉＯ２＝０．０７６、ＮａＯＨ／ＳｉＯ２＝０．２、Ｈ２Ｏ／ＳｉＯ２＝１００、Ｓｉ／Ａｌ＝１０であった。
【００４１】
次いで、オートクレーブのテフロン製の内筒内に、種結晶を付着させた中間層を有するアルミナ製の支持体を設置し、該内筒を二次成長溶液で満たした後、オートクレーブを密封し、１６０℃で１６時間水熱合成を行った。こうして二次成長液中での水熱合成によって支持体の中間層の上にＣＨＡ型ゼオライト膜を形成させた。
【００４２】
その後、オートクレーブを冷却し、形成されたゼオライト膜を有する支持体を内筒から取り出し、イオン交換水で洗浄した。
最後に、有機テンプレートを除去するため、電気炉にて５００℃で１０時間焼成を行った。
得られたゼオライト膜の電子顕微鏡像を図１に示す。図１の（ａ）は膜の表面、（ｂ）は膜の断面である。ゼオライト膜の表面は、１０〜１００ｎｍの微粒子で隙間無く覆われており、その厚みは２〜３μｍであった。
【００４３】
比較として、Ａｌ含有量の小さいＣＨＡ型構造を有する公知のゼオライト膜の表面電子顕微鏡像（図１と同倍率）を図３に示す。図１（ａ）と図３の比較から明らかなように、製造例１で得られたゼオライト膜は緻密な構造を有し、Ｓｉ／Ａｌ＝１０を維持した。
【００４４】
次いで、得られたゼオライト膜のＸ線回折測定（Rigaku社製、Ultima IV）を行った。
得られたＸ線回折パターンを図２に示す。このＸ線回折パターンから、この膜がＣＨＡ型ゼオライトで構成されていることを確認した。Ｘ線回折パターンにおいて、２θ＝１８°付近のピーク強度は２θ＝２１°付近のピーク強度の0.3倍であり、２θ＝１０°付近のピーク強度は２θ＝２１°付近のピーク強度の2.7倍であることが分かった。
製造例２  (Ｓｉ/Ａｌ比の影響＝２５)
表面に中間層（厚み約５０μｍ、平均細孔径０．８μｍ）を有する円柱状のアルミナ支持体（日立造船社製、直径１６ｍｍ、長さ６０ｍｍ、平均細孔径１０μｍ）を用意し、その中間層の表面に種結晶としてＣＨＡ型ゼオライトを２５ｇ／ｍ２付着させた。
【００４５】
種結晶は製造例１と同様の方法で調製を行った。また、支持体への種結晶の付着方法も製造例１と同様の方法で行った。
【００４６】
次いで、ゼオライト膜を製膜するための二次成長溶液を製造例１同様の方法で調製した。二次成長溶液中の各物質のモル組成は、ＴＭＡｄａＯＨ／ＳｉＯ２＝０．０７６、ＮａＯＨ／ＳｉＯ２＝０．２、Ｈ２Ｏ／ＳｉＯ２＝１００、Ｓｉ／Ａｌ＝２５であった。
以降の工程は製造例１と同様の方法で行った。
得られたゼオライト膜のＸ線回折測定の結果は、製造例１で得られたゼオライト膜と同じＸ線回折パターンを示した。
製造例３  (Ｓｉ/Ａｌ比の影響＝５０)
表面に中間層（厚み約５０μｍ、平均細孔径０．８μｍ）を有する円柱状のアルミナ支持体（日立造船社製、直径１６ｍｍ、長さ６０ｍｍ、平均細孔径１０μｍ）を用意し、その中間層の表面に種結晶としてＣＨＡ型ゼオライトを２５ｇ／ｍ２付着させた。
【００４７】
種結晶は製造例１と同様の方法で調製を行った。また、支持体への種結晶の付着方法も製造例１と同様の方法で行った。
【００４８】
次いで、ゼオライト膜を製膜するための二次成長溶液を製造例１同様の方法で調製した。二次成長溶液中の各物質のモル組成は、ＴＭＡｄａＯＨ／ＳｉＯ２＝０．０７６、ＮａＯＨ／ＳｉＯ２＝０．２、Ｈ２Ｏ／ＳｉＯ２＝１００、Ｓｉ／Ａｌ＝５０であった。
以降の工程は製造例１と同様の方法で行った。
得られたゼオライト膜のＸ線回折測定の結果は、製造例１で得られたゼオライト膜と同じＸ線回折パターンを示した。
製造例４  (Ｓｉ/Ａｌ比の影響＝１００)
表面に中間層（厚み約５０μｍ、平均細孔径０．８μｍ）を有する円柱状のアルミナ支持体（日立造船社製、直径１６ｍｍ、長さ６０ｍｍ、平均細孔径１０μｍ）を用意し、その中間層の表面に種結晶としてＣＨＡ型ゼオライトを２５ｇ／ｍ２付着させた。
【００４９】
種結晶は製造例１と同様の方法で調製を行った。また、支持体への種結晶の付着方法も製造例１と同様の方法で行った。
【００５０】
次いで、ゼオライト膜を製膜するための二次成長溶液を製造例１同様の方法で調製した。二次成長溶液中の各物質のモル組成は、ＴＭＡｄａＯＨ／ＳｉＯ２＝０．０７６、ＮａＯＨ／ＳｉＯ２＝０．２、Ｈ２Ｏ／ＳｉＯ２＝１００、Ｓｉ／Ａｌ＝１００であった。
以降の工程は製造例１と同様の方法で行った。
得られたゼオライト膜のＸ線回折測定の結果は、製造例１で得られたゼオライト膜と同じＸ線回折パターンを示した。
製造例5  (Ｓｉ/Ａｌ比の影響＝１1０)
表面に中間層（厚み約５０μｍ、平均細孔径０．８μｍ）を有する円柱状のアルミナ支持体（日立造船社製、直径１６ｍｍ、長さ６０ｍｍ、平均細孔径１０μｍ）を用意し、その中間層の表面に種結晶としてＣＨＡ型ゼオライトを２５ｇ／ｍ２付着させた。
【００５１】
種結晶は製造例１と同様の方法で調製を行った。また、支持体への種結晶の付着方法も製造例１と同様の方法で行った。
【００５２】
次いで、ゼオライト膜を製膜するための二次成長溶液を製造例１同様の方法で調製した。二次成長溶液中の各物質のモル組成は、ＴＭＡｄａＯＨ／ＳｉＯ２＝０．０７６、ＮａＯＨ／ＳｉＯ２＝０．２、Ｈ２Ｏ／ＳｉＯ２＝１００、Ｓｉ／Ａｌ＝１１０であった。
以降の工程は製造例１と同様の方法で行った。
得られたゼオライト膜のＸ線回折測定の結果は、製造例１で得られたゼオライト膜と同じＸ線回折パターンを示した。
＜分離性能の測定＞
試験例１
上記製造例１で形成したゼオライト膜の分離性能を、パーベーパレーション法で評価した。すなわち、水／２−プロパノールの５０重量％／５０重量％の混合物から水を選択的に透過させる分離を行った。分離条件は、温度７５℃、膜前後の圧力差１気圧とした。その結果、透過流束は３２ｋｇ／（ｍ２ｈ）となり、分離係数α（水／２−プロパノール
）は３８６で、透過液の水濃度は９９．７重量％であった。
試験例２
分離対象液を水／２−プロパノールの２０重量％／８０重量％の混合物に変え、その他の点は試験例１と同様に操作した。その結果、透過流束は２０ｋｇ／（ｍ２ｈ）となり、分離係数α（水／２−プロパノール）は１１２８で、透過液の水濃度は９９．６重量％であった。
試験例３
分離対象液を水／２−プロパノールの１０重量％／９０重量％の混合物に変え、その他の点は試験例１と同様に操作した。その結果、透過流束は１０ｋｇ／（ｍ２ｈ）となり、透過液の水濃度は９９．６重量％であった。
試験例４
分離対象液を水／酢酸の５０重量％／５０重量％の混合物に変え、その他の点は試験例１と同様に操作した。その結果、透過流束は１０ｋｇ／（ｍ２ｈ）となり、透過液の水濃度は９９．９重量％であった。
試験例５
上記製造例１で形成したゼオライト膜のガス分離性能を評価した。すなわち、二酸化炭素／メタンのモルで５０％／５０％の混合物から二酸化炭素を選択的に透過させる分離を行った。分離条件は、温度４０℃、膜前後の圧力差３気圧とした。その結果、透過係数は１．２Ｅ−０．６ｍｏｌ／（ｍ２ｓＰａ）となり、分離係数αは１０であった。
試験例６
試験条件における温度を１００℃に変え、その他の点は試験例５と同様に操作した。その結果、透過係数は１．２Ｅ−０．６ｍｏｌ／（ｍ２ｓＰａ）となり、分離係数αは２２であった。
試験例７
試験条件における温度を１２０℃に変え、その他の点は試験例５と同様に操作した。その結果、透過係数は１．０Ｅ−０．６ｍｏｌ／（ｍ２ｓＰａ）となり、分離係数αは２１であった。
【００５３】
試験例１〜４の試験条件および試験結果を表１にまとめて示し、試験例５〜７の試験条件および試験結果を表２にまとめて示す。これらの結果は特許文献１と比較すると、高い透過速度を示しており本発明の優位性が分かる。
【００５４】
【表１】
2016006564.tif 000003
【００５５】
【表２】
2016006564.tif 000004
【００５６】
上記表から分かるように、いずれの系においても、本発明によるゼオライト膜は高い分離性能を示した。
試験例８
上記製造例２で形成したゼオライト膜のガス分離性能を評価した。二酸化炭素／メタンのモルで５０％／５０％の混合物から二酸化炭素を選択的に透過させる分離を行った。分離条件は、温度４０℃、膜前後の圧力差３気圧とした。その結果、透過係数は１．4Ｅ−０．６ｍｏｌ／（ｍ２ｓＰａ）となり、分離係数αは1２２であった。
試験例９
試験条件における温度を１００℃に変え、その他の点は試験例８と同様に操作した。その結果、透過係数は９．５Ｅ−０．７ｍｏｌ／（ｍ２ｓＰａ）となり、分離係数αは６６であった。
試験例１０
試験条件における温度を１２０℃に変え、その他の点は試験例８と同様に操作した。その結果、透過係数は７．１Ｅ−０．７ｍｏｌ／（ｍ２ｓＰａ）となり、分離係数αは４７であった。
【００５７】
【表３】
2016006564.tif 000005
【００５８】
Ｓi/Ａｌ比を２５にすることで、二酸化炭素/メタンの高い分離性能が得られた。
試験例１１
上記製造例３で形成したゼオライト膜の分離性能を、パーベーパレーション法で評価した。分離対象液を水／酢酸の３０重量％／７０重量％の混合物に変え、その他の点は試験例１と同様に操作した。その結果、透過流束は１０ｋｇ／（ｍ２ｈ）となり、分離係数は１５５であった。
試験例１２
上記製造例４で形成したゼオライト膜の分離性能をパーベーパレーション法で評価した。分離対象液を水／２―プロパノールの５０重量％／５０重量％の混合物に変え、その他の点は試験例１と同様に操作した。その結果、透過流束は５０ｋｇ／（ｍ２ｈ）となり、分離係数は３０であった。
試験例１３
上記製造例４で形成したゼオライト膜の分離性能をパーベーパレーション法で評価した。分離対象液を水／酢酸の３０重量％／７０重量％の混合物に変え、その他の点は試験例１と同様に操作した。その結果、透過流束は１５ｋｇ／（ｍ２ｈ）となり、分離係数は２０であった。
試験例１４
上記製造例５で形成したゼオライト膜の分離性能をパーベーパレーション法で評価した。分離対象液を水／２−プロパノールの５０重量％／５０重量％の混合物に変え、その他の点は試験例１と同様に操作した。その結果、透過流束は９０ｋｇ／（ｍ２ｈ）となり、分離係数は１であった。よって、緻密な膜は得られなかった。
【００５９】
以上の試験例を表４にまとめた。
【００６０】
【表４】
2016006564.tif 000006
【図１】
2016006564.tif 000007
【図２】
2016006564.tif 000008
【図３】
2016006564.tif 000009
【手続補正書】
【提出日】平成29年1月10日(2017.1.10)
【手続補正１】
【補正対象書類名】明細書
【補正対象項目名】００５２
【補正方法】変更
【補正の内容】
【００５２】
次いで、ゼオライト膜を製膜するための二次成長溶液を製造例１同様の方法で調製した。二次成長溶液中の各物質のモル組成は、ＴＭＡｄａＯＨ／ＳｉＯ２＝０．０７６、ＮａＯＨ／ＳｉＯ２＝０．２、Ｈ２Ｏ／ＳｉＯ２＝１００、Ｓｉ／Ａｌ＝１１０であった。
以降の工程は製造例１と同様の方法で行った。
得られたゼオライト膜のＸ線回折測定の結果は、製造例１で得られたゼオライト膜と同じＸ線回折パターンを示した。
＜分離性能の測定＞
試験例１
上記製造例１で形成したゼオライト膜の分離性能を、パーベーパレーション法で評価した。すなわち、水／２−プロパノールの５０重量％／５０重量％の混合物から水を選択的に透過させる分離を行った。分離条件は、温度７５℃、膜前後の圧力差１気圧とした。その結果、透過流束は３２ｋｇ／（ｍ２ｈ）となり、分離係数α（水／２−プロパノール
）は３８６で、透過液の水濃度は９９．７重量％であった。
試験例２
分離対象液を水／２−プロパノールの２０重量％／８０重量％の混合物に変え、その他の点は試験例１と同様に操作した。その結果、透過流束は２０ｋｇ／（ｍ２ｈ）となり、分離係数α（水／２−プロパノール）は１１２８で、透過液の水濃度は９９．６重量％であった。
試験例３
分離対象液を水／２−プロパノールの１０重量％／９０重量％の混合物に変え、その他の点は試験例１と同様に操作した。その結果、透過流束は１０ｋｇ／（ｍ２ｈ）となり、透過液の水濃度は９９．６重量％であった。
試験例４
分離対象液を水／酢酸の５０重量％／５０重量％の混合物に変え、その他の点は試験例１と同様に操作した。その結果、透過流束は１０ｋｇ／（ｍ２ｈ）となり、透過液の水濃度は９９．９重量％であった。
試験例５
上記製造例１で形成したゼオライト膜のガス分離性能を評価した。すなわち、二酸化炭素／メタンのモルで５０％／５０％の混合物から二酸化炭素を選択的に透過させる分離を行った。分離条件は、温度４０℃、膜前後の圧力差３気圧とした。その結果、透過係数は１．２Ｅ−０６ｍｏｌ／（ｍ２ｓＰａ）となり、分離係数αは１０であった。
試験例６
試験条件における温度を１００℃に変え、その他の点は試験例５と同様に操作した。その結果、透過係数は１．２Ｅ−０６ｍｏｌ／（ｍ２ｓＰａ）となり、分離係数αは２２であった。
試験例７
試験条件における温度を１２０℃に変え、その他の点は試験例５と同様に操作した。その結果、透過係数は１．０Ｅ−０６ｍｏｌ／（ｍ２ｓＰａ）となり、分離係数αは２１であった。
【手続補正２】
【補正対象書類名】明細書
【補正対象項目名】００５６
【補正方法】変更
【補正の内容】
【００５６】
上記表から分かるように、いずれの系においても、本発明によるゼオライト膜は高い分離性能を示した。
試験例８
上記製造例２で形成したゼオライト膜のガス分離性能を評価した。二酸化炭素／メタンのモルで５０％／５０％の混合物から二酸化炭素を選択的に透過させる分離を行った。分離条件は、温度４０℃、膜前後の圧力差３気圧とした。その結果、透過係数は１．4Ｅ−０６ｍｏｌ／（ｍ２ｓＰａ）となり、分離係数αは1２２であった。
試験例９
試験条件における温度を１００℃に変え、その他の点は試験例８と同様に操作した。その結果、透過係数は９．５Ｅ−０７ｍｏｌ／（ｍ２ｓＰａ）となり、分離係数αは６６であった。
試験例１０
試験条件における温度を１２０℃に変え、その他の点は試験例８と同様に操作した。その結果、透過係数は７．１Ｅ−０７ｍｏｌ／（ｍ２ｓＰａ）となり、分離係数αは４７であった。
【国際調査報告】
2016006564.tif 000010
2016006564.tif 000011
2016006564.tif 000012
2016006564.tif 000013